(57)【要約】耐熱性に優れ、透明部分を有する容器やパッケージを製造することのできるポリ乳酸樹脂の成形方法を提供することを目的として、キャビティにポリ乳酸樹脂を充填し、スクリュを充填が完了して停止した位置で維持しつつポリ乳酸樹脂に振動を付加し、振動付加完了後に保圧工程に切り換える。
2008032484.tif 000002
【特許請求の範囲】
【請求項１】
金型で形成されたキャビティ内に溶融したポリ乳酸樹脂を充填し、
前記キャビティに充填されたポリ乳酸樹脂の温度が前記ポリ乳酸樹脂のガラス転移点以上で融点以下の温度の時に、前記キャビティに充填されたポリ乳酸樹脂に振動を付加し、
振動付加の完了後に前記キャビティ内のポリ乳酸樹脂に保圧を与える
ポリ乳酸樹脂の成形方法。
【請求項２】
前記キャビティに充填されたポリ乳酸樹脂に振動を付加する時の温度が、１００℃以上であり、かつ前記ポリ乳酸樹脂の充填が完了した時点の温度以下である
請求項１記載のポリ乳酸樹脂の成形方法。
【請求項３】
付加する振動の周波数が、１０ｋＨｚ以上かつ１００ｋＨｚ以下である
請求項１または請求項２に記載のポリ乳酸樹脂の成形方法。
【請求項４】
振動を付加する位置は、キャビティに充填されたポリ乳酸樹脂の結晶化を促進させる位置である
請求項１から請求項３のいずれかに記載のポリ乳酸樹脂の成形方法。
【請求項５】
振動を付加する位置は、キャビティに充填されたポリ乳酸樹脂により成形される成形体の外周壁となる位置である
請求項４記載のポリ乳酸樹脂の成形方法。
【請求項６】
金型のキャビティを形成する面に結晶核剤を含んだ塗料が形成されている
請求項１から請求項５のいずれかに記載のポリ乳酸樹脂の成形方法。
【請求項７】
前記結晶核剤は、タルク、カオリン、シリカ、及び窒化ホウ素の何れかである
請求項６記載のポリ乳酸樹脂の成形方法。
【請求項８】
成形体を成形するキャビティを形成する面に結晶核剤を含んだ塗料が形成された金型に溶融したポリ乳酸樹脂を充填する工程と、
充填された前記ポリ乳酸樹脂を前記金型により保持する工程からなる
ポリ乳酸樹脂の成形方法。
【請求項９】
充填された前記ポリ乳酸樹脂を前記金型により保持する工程は、前記金型に振動を付加しながら保持する
請求項８記載のポリ乳酸樹脂の成形方法。
【請求項１０】
前記結晶核剤は、タルク、カオリン、シリカ、及び窒化ホウ素の何れかである
請求項８または請求項９に記載のポリ乳酸樹脂の成形方法。
【発明の詳細な説明】
【技術分野】
【０００１】  本発明は、ポリ乳酸樹脂の成形方法に関するもので、特に透明部分を有する容器やパッケージを製造するためのポリ乳酸樹脂の成形方法に関するものである。
【背景技術】
【０００２】  従来、商品の容器やパッケージの材料としては、石油を原料とするポリスチレン、ポリエチレンテレフタレート、ポリエチレン、ポリ塩化ビニルなどの樹脂が使用されている。これらの樹脂は化学的に安定であるため、自然環境下においても分解することはなく、物理的にも化学的にもその形状をほぼ保持したまま残り、廃棄物問題となっている。【０００３】  また、石油を原料とする樹脂を焼却処分した場合、もともと地中に埋まっていた炭素を大気中に放出することになり、大気中の二酸化炭素を増加させ、地球温暖化の問題となっている。【０００４】  近年、これらの環境問題等の観点から生分解性で植物由来の樹脂としてポリ乳酸樹脂が注目を集めている。ポリ乳酸樹脂は、自然環境下で経時的に分解し、堆肥化などによる再資源化が可能である。また、ポリ乳酸樹脂は、焼却した場合でも発生する二酸化炭素は原料となる植物が、成長する間に光合成により大気中の二酸化炭素を吸収したものであるため、理論上大気中の二酸化炭素を増加させることがなく、地球温暖化対策として有効である。【０００５】  ポリ乳酸樹脂は、トウモロコシなどの植物原料の澱粉を分解し、グルコースにした後に発酵させて得られる乳酸を重合させて得られる。ポリ乳酸樹脂は透明性に優れており、機械特性も良好であるが、耐熱性に劣るという欠点を有している。【０００６】  ポリ乳酸樹脂は結晶性樹脂であり、結晶化することにより耐熱性を向上させることができる。しかしながら、ポリ乳酸樹脂は結晶化速度が遅いため、通常の射出成形などによって得られる成形体は結晶化度が低くなりやすく、耐熱性を改善することができない。【０００７】  ポリ乳酸樹脂の結晶化速度および結晶化度を高め、耐熱性を改善する方法として、結晶核剤を添加する方法が知られている。ポリ乳酸樹脂の結晶核剤としては、タルク（ｔａｌｃ）、カオリン（Ｋａｏｌｉｎ）、クレー、シリカ、窒化ホウ素などの無機化合物が開示されている（特許文献１，特許文献２を参照）。【０００８】  また、ポリ乳酸樹脂に対して、芳香族ポリカーボネート樹脂や添加剤を配合することにより、耐熱性等の特性が改善することが開示されている（特許文献３を参照）。【０００９】  また、ポリ乳酸樹脂を組成の変更や異物の添加を必要とせずに短時間で結晶化させる成形方法として、溶融したポリ乳酸樹脂を射出充填し、再結晶化温度以下まで冷却した後、再結晶化温度以上に加熱して保持し、その後冷却して成形品を取り出す成形方法が開示されている（特許文献４を参照）。
【特許文献１】特開平０８−０３４３２号公報
【特許文献２】特開２００５−２００６００公報
【特許文献３】特開２００６−１８２９９４公報
【特許文献４】特開２００５−１６９９２５公報
【発明の開示】
【発明が解決しようとする課題】
【００１０】  しかしながらポリ乳酸樹脂は耐熱性に劣るため、容器やパッケージに用いた場合、保管時や輸送時に長期間６０℃以上の高温にさらされると、熱変形を受けるといった問題点がある。【００１１】  また、ポリ乳酸樹脂の耐熱性を改善するために、無機充填材を添加する方法では、充填材の添加により透明性が低下する問題点があり、透明性と耐熱性が必要な用途では使用することができない。【００１２】  また、ポリ乳酸樹脂の耐熱性を改善するために、ポリカーボネート樹脂等を配合する方法では、ポリ乳酸樹脂の生分解性が低下するといった問題がある。【００１３】  また、溶融したポリ乳酸樹脂を射出充填し、再結晶化温度以下まで冷却した後、再結晶化温度以上に加熱して保持し、その後に冷却して成形品を取り出す成形方法では、透明性が低下する問題がある。【００１４】  本発明は、上記従来の問題点に鑑み、耐熱性に優れ、透明部分を有する容器やパッケージを製造することのできるポリ乳酸樹脂の成形方法を提供することを目的とする。
【課題を解決するための手段】
【００１５】  本発明の請求項１記載のポリ乳酸樹脂の成形方法は、金型で形成されたキャビティ内に溶融したポリ乳酸樹脂を充填し、前記キャビティに充填されたポリ乳酸樹脂の温度が前記ポリ乳酸樹脂のガラス転移点以上で融点以下の温度の時に、前記キャビティに充填されたポリ乳酸樹脂に振動を付加し、振動付加の完了後に前記キャビティ内のポリ乳酸樹脂に保圧を与えることを特徴とする。【００１６】  本発明の請求項２記載のポリ乳酸樹脂の成形方法は、請求項１において、前記キャビティに充填されたポリ乳酸樹脂に振動を付加する時の温度が、１００℃以上であり、かつ前記ポリ乳酸樹脂の充填が完了した時点の温度以下であることを特徴とする。【００１７】  本発明の請求項３記載のポリ乳酸樹脂の成形方法は、請求項１または請求項２において、付加する振動の周波数が、１０ｋＨｚ以上かつ１００ｋＨｚ以下であることを特徴とする。【００１８】  本発明の請求項４記載のポリ乳酸樹脂の成形方法は、請求項１から請求項３のいずれかにおいて、振動を付加する位置は、キャビティに充填されたポリ乳酸樹脂の結晶化を促進させる位置であることを特徴とする。【００１９】  本発明の請求項５記載のポリ乳酸樹脂の成形方法は、請求項４において、振動を付加する位置は、キャビティに充填されたポリ乳酸樹脂により成形される成形体の外周壁となる位置であることを特徴とする。【００２０】  本発明の請求項６記載のポリ乳酸樹脂の成形方法は、請求項１〜請求項５の何れかにおいて、金型のキャビティを形成する面に結晶核剤を含んだ塗料が形成されていることを特徴とする。【００２１】  本発明の請求項７記載のポリ乳酸樹脂の成形方法は、請求項６において、前記結晶核剤は、タルク、カオリン、シリカ、及び窒化ホウ素の何れかであることを特徴とする。【００２２】  本発明の請求項８記載のポリ乳酸樹脂の成形方法は、成形体を成形するキャビティを形成する面に結晶核剤を含んだ塗料が形成された金型に溶融したポリ乳酸樹脂を充填する工程と、充填された前記ポリ乳酸樹脂を前記金型により保持する工程とからなることを特徴とする。【００２３】  本発明の請求項９記載のポリ乳酸樹脂の成形方法は、請求項８において、充填された前記ポリ乳酸樹脂を前記金型により保持する工程は、前記金型に振動を付加しながら保持することを特徴とする。【００２４】  本発明の請求項１０記載のポリ乳酸樹脂の成形方法は、請求項８または請求項９において、前記結晶核剤は、タルク、カオリン、シリカ、及び窒化ホウ素の何れかであることを特徴とする。
【発明の効果】
【００２５】  本発明のポリ乳酸樹脂の成形方法によれば、耐熱性に優れ、透明部分を有する容器やパッケージをポリ乳酸樹脂で成形できる。【００２６】  また、本発明のポリ乳酸樹脂の成形方法によれば、結晶核剤をポリ乳酸樹脂に添加する場合に比べて、高濃度の結晶核剤を含んだ塗料が金型に形成されていることにより、ポリ乳酸樹脂に高濃度の結晶核剤が接触することで結晶化速度が速められ、成形体を短時間で得ることができる。また成形体の表層部の結晶化度が成形体の中心部の結晶化度より高めることができ、強度、耐熱性を改善した成形体を得られる。
【図面の簡単な説明】
【００２７】
【図１Ａ】本発明の実施の形態１のポリ乳酸樹脂の成形方法の実施に使用する金型の型開状態の断面図
【図１Ｂ】本発明の実施の形態１のポリ乳酸樹脂の成形方法の実施に使用する金型の型閉状態の断面図
【図２】実施の形態１の成形機のブロック図
【図３】実施の形態１の成形機のフローチャート
【図４】実施の形態１の各工程におけるスクリュ位置、射出圧力、キャビティ温度の具体例を示す説明図
【図５】実施の形態１の成形体と振動子による加振位置を示す斜視図
【図６】本発明の実施の形態２におけるポリ乳酸樹脂の成形方法を実施するための成形装置の概略断面図
【図７】結晶核剤を含んだ塗料を塗布する状態を表した図
【図８】成形装置内における成形体を図示した概略図
【図９】実施の形態２のポリ乳酸樹脂の成形体の断面図
【発明を実施するための最良の形態】
【００２８】  以下、本発明のポリ乳酸樹脂の成形方法を、具体的な各実施形態に基づいて説明する。【００２９】  （実施の形態１）
図１は本発明の成形方法の実施に使用する金型を示し、図１Ａは型開状態、図１Ｂは型閉状態である。【００３０】  この金型は、固定金型固定板１に取り付けた固定金型２と、可動金型固定板３に取り付けた可動金型４とからなり、固定金型２と可動金型４との型閉によりキャビティ５を形成している。固定金型２のスプル６には、キャビティ５内に成形用樹脂を射出するためのノズル７が接続される。固定金型２および可動金型４の内部には、キャビティ５の周囲に加熱冷却水通路８が形成されている。【００３１】  キャビティ５の形状は、図５に示した成形体２０の成形に必要な形状である。具体的には、ここで成形しようとする成形体２０の形状は、平面形状が四辺形で、外周壁２０ａを有した有底形状であり、底部２０ｂは透明性が要求されている成形体である。外周壁２０ａは底部２０ｂほどの透明性が要求されていないものである。【００３２】  この金型には、温度センサ９と振動子１２が設けられている。温度センサ９はキャビティ５の面に接して固定金型２の内部に配置されている。振動子１２は、この振動子１２に連結されたホーン１１を介してキャビティ５の四つの側面に振動を付加できるように、固定金型２に設置されている。詳しくは、成形体になったときに透明性を必要としない前記外周壁２０ａに対応して、ここではホーン１１と振動子１２が周囲の４個所に配置されている。なお、ホーン１１と振動子１２は、キャビティ５の表面に加わる成形圧力に抗して所定位置に設定するよう固定金型２に固定されている。【００３３】  温度センサ９をここでは固定金型２に配置して、前記キャビティ５に充填されたポリ乳酸樹脂の温度を、間接的にキャビティ温度として検出したが、可動金型４に配置したり、固定金型２と可動金型４の両方に配置してポリ乳酸樹脂の温度を検出することもできる。温度センサ９が複数個ある場合には、成形条件によって特定の位置の温度センサ９の検出値、もしくは平均値を選択して前記キャビティ５に充填されたポリ乳酸樹脂の温度とする。【００３４】  図２はこの金型を使用した成形機の制御装置を示し、温度センサ９の検出したキャビティ温度信号は成形制御装置１０へ送信される。成形制御装置１０は、加熱冷却ユニット１５を制御して、前記加熱冷却水路８に所定温度の加熱水と冷却水とを選択的に流すことによって金型の温度制御を行う。また、成形制御装置１０は、射出ユニット１６を制御して、ポリ乳酸樹脂のキャビティ５への必要量の射出ならびに保圧力の制御を行う。詳しくは、射出ユニット１６はポリ乳酸樹脂を溶融して前記ノズル７からキャビティ５内へポリ乳酸樹脂を射出するシリンダ１３と電動式のスクリュ１４を具備しており、シリンダ１３内のスクリュ１４を回転させてポリ乳酸樹脂をスクリュ１４の前部へ送り、成形制御装置１０によって決められた必要量を射出する。また、ポリ乳酸樹脂をキャビティ５に充填した後、成形制御装置１０によって決められた保圧力となるようにスクリュ１４の位置が制御される。振動子１２は振動制御装置１７を介して成形制御装置１０によって制御されている。【００３５】  ポリ乳酸樹脂としては、ポリ（Ｌ−乳酸）、ポリ（Ｄ−乳酸）、およびこれらの混合物や共重合体を用いることができる。ポリ乳酸樹脂には、生分解性と透明性を低下させない範囲で、一般的に樹脂に使用される酸化防止剤、衝撃改良剤、帯電防止剤、顔料などの各種添加剤を添加してもよい。【００３６】  ポリ乳酸樹脂の透明性は、非晶状態で厚さ１ｍｍにおけるヘーズが２５％以下であればよく、好ましくは２０％以下がよい。ヘーズは、ＪＩＳ  Ｋ−７１３６に準じて測定されるものであり、小さい値ほど透明性がよい。ヘーズが２５％を超えると、容器の内容物が識別できなくなり好ましくない。【００３７】  ポリ乳酸樹脂の結晶化は、融点とガラス転移点の間の温度で進み、溶融したポリ乳酸樹脂を冷却した場合には、５５℃からポリ乳酸樹脂の融点である１６８℃で結晶化が進行する。また、１００℃〜１４０℃の間では結晶化速度が相対的に速くなる。【００３８】  タルク等の結晶核剤を添加して結晶化速度を速めた場合においても、１００℃〜１４０℃での結晶化速度が相対的に速くなる。ポリ乳酸樹脂の結晶化は、一次結晶核が形成され、その一次結晶核が成長することによって進行する。したがって、５５℃〜１６８℃の温度でポリ乳酸樹脂の一次結晶核生成を誘起できれば、結晶化速度を速めることができると考えられ、鋭意検討の結果、ポリ乳酸樹脂に１０ｋＨｚ〜１００ｋＨｚの振動を加えることにより、結晶化速度が速くなることを見出した。【００３９】  ポリ乳酸樹脂に１０ｋＨｚ〜１００ｋＨｚの振動を加えることにより、ポリ乳酸樹脂中にキャビテーションが発生し、このキャビテーションが圧壊する際に一次結晶核の生成が誘起され、結晶化を促進することができると考えられる。【００４０】  しかしながら、振動を付加することによりポリ乳酸樹脂の一次結晶核の生成を誘起することができるが、その際にポリ乳酸樹脂中に発生したキャビテーションが圧壊せずに気泡として残る場合があり、成形体の外観不良となる。特に１６８℃を超える温度で振動を付加した場合に気泡の発生が顕著となる。【００４１】  そこで、ポリ乳酸樹脂のガラス転移点５５℃以上から１６８℃（ポリ乳酸樹脂の融点）以下の温度の区間において振動を付加し、これが完了した後に保圧力を与えることにより発生した気泡を消滅させることができ、外観不良を低減できる。【００４２】  図３は成形制御装置１０による成形工程を示している。【００４３】  温度センサ９を介して検出した前記キャビティ５に充填されたポリ乳酸樹脂の温度が５５℃〜１６８℃の範囲内の所定の温度ＴＡであることをステップＳ１で検出すると、ステップＳ２では射出ユニット１６へ射出開始信号を送信してポリ乳酸樹脂を射出する。【００４４】  ステップＳ３では、スクリュ１４を充填完了位置で停止させて充填を完了する。スクリュ１４は振動付加が完了するまで充填完了位置を維持する。【００４５】  キャビティ５にポリ乳酸樹脂が充填され、キャビティ温度が一旦上昇した後に、温度センサ９を介して検出したポリ乳酸樹脂温度が５５℃〜１６８℃、かつＴＡ以上の所定の温度ＴＢ以下になったことをステップＳ４で検出すると、次いでステップＳ５において、振動制御装置１７へ振動付加開始信号を送信する。振動付加工程は、振動付加タイマーを設定してポリ乳酸樹脂に所定の時間にわたって振動を付加する。このステッ��Ｓ４とステップＳ５の振動付加の区間のポリ乳酸樹脂の温度は、ポリ乳酸樹脂の充填が完了した時点の温度以下である。【００４６】  振動付加タイマーが設定時間に到達したことをステップＳ５で検出すると、ステップＳ６において振動制御装置１７へ振動付加完了信号を送信して、振動付加が完了する。【００４７】  ステップＳ７の保圧工程では、射出ユニット１６へ保圧切換信号を送信し、保圧を開始する。また、保圧タイマーを設定して所定の時間、ポリ乳酸樹脂成形体に保圧を与える。保圧力はスクリュ１４の位置を金型側へ移動させることにより制御する。【００４８】  保圧タイマーが設定時間に到達したことを検出すると、射出ユニット１６へ保圧完了信号を送信して、保圧工程が完了する。【００４９】  ステップＳ８の冷却工程では、加熱冷却ユニット１５へ加熱冷却切換信号を送信し、金型の加熱冷却通水路へ送っていた加熱水を冷却水に置換して冷却を開始する。【００５０】  キャビティ温度が低下し、温度センサ９によるキャビティ検出温度が、ポリ乳酸樹脂のガラス転位点以下の所定の温度ＴＣ以下になったことをステップＳ９で検出すると、ステップＳ１０において金型開閉ユニット１８へ信号を送信し、金型の型開き、成形体の取り出しを実行する。【００５１】  成形体の取り出しが完了すると、金型の加熱冷却水路８へ送っていた冷却水をステップＳ１１において加熱水に置換して加熱を開始し、上記の各工程が繰り返される。【００５２】  次に、本発明のポリ乳酸樹脂の成形方法のより具体的な実施例と、それと対比するための比較例について説明する。【００５３】（実施例）
図４は実施例の各工程におけるスクリュ位置、射出圧力、キャビティ温度の例を示す。【００５４】  ポリ乳酸樹脂で、縦１００ｍｍ、横６０ｍｍ、深さ１０ｍｍで厚さ１ｍｍの容器を作成した。ポリ乳酸樹脂としてポリ（Ｌ−乳酸）を用い、融点は１６８℃、ガラス転移点は５５℃であった。金型の加熱冷却水路８に加熱水を供給して、キャビティ温度ＴＡを１２０℃にし、１９０℃で溶融した樹脂をキャビティ５に充填し、スクリュ１４を充填完了位置に維持した。キャビティ温度がＴＢ＝１４０℃まで下がったときに、振動の付加を開始した。キャビティ温度を１４０℃〜１２０℃に保持した状態で、振動子１２を３０ｋＨｚで振動させ、前記成形体２０となったときの外周壁２０ａに対応する位置に３分間振動を加えた。振動子１２を停止し、保圧工程に切り換えてポリ乳酸樹脂に保圧力を与え、金型の加熱冷却水路８への加熱水の供給を停止して、冷却水を供給した。キャビティ温度が４０℃になったところで、成形体２０を取り出した。【００５５】  得られた成形体２０の耐熱性試験を行った。６５℃の恒温槽に２４時間保持した後、成形体２０の変形量を測定した。成形体２０の縦、横、深さ方向の変形量は５％未満であり、良好な耐熱性を示した。【００５６】  また、成形体２０の透明性は、底部２０ｂのヘーズが１４％、外周壁２０ａのヘーズは３５％であり、底部２０ｂの透明性は良好であった。【００５７】  前述した本発明の実施例と対比させるために行った実験結果を比較例として示す。【００５８】  （比較例）
この比較例では、実施例と同様にポリ乳酸樹脂で、縦１００ｍｍ、横６０ｍｍ、深さ１０ｍｍで厚さ１ｍｍの容器を作成した。ポリ乳酸樹脂としてポリ（Ｌ−乳酸）を用いた。【００５９】  金型の加熱冷却水路８に冷却水を供給して、キャビティ温度を４０℃にし、１９０℃で溶融した樹脂を、キャビティ５に充填後、保圧工程に切り換え、キャビティ温度が４０℃になったところで、成形体２０を取り出した。【００６０】  得られた成形体２０の耐熱性試験を行った。６５℃の恒温槽に２４時間保持した後、成形体２０の変形量を測定した。成形体２０の縦、横、深さ方向の変形量は５％以上であり、耐熱性に劣っていた。また、成形体２０の透明性は、底部２０ｂのヘーズが１０％、外周壁２０ａのヘーズは１０％であり、底部２０ｂ、外周壁２０ａともに透明性は良好であった。【００６１】  なお、振動子１２がホーン１１を介してポリ乳酸樹脂に振動を付加する位置は、外周壁２０ａであったが、成形体２０となったときに透明性を要求されていない位置であって、キャビティに充填されたポリ乳酸樹脂の結晶化を促進させる位置は外周壁２０ａには限定されない。【００６２】  （実施の形態２）
図６は、本発明の実施の形態２におけるポリ乳酸樹脂の成形方法を実施するための成形装置の概略断面図である。【００６３】  この成形装置は、固定金型２と、可動金型４、スプル６、キャビティ５、振動子１２を有している。振動子１２は、１０Ｈｚ〜６０ＫＨｚの振動を可動金型４に付与することができる。固定金型２のスプル６には、キャビティ５内に成形用樹脂を射出するための射出機構が接続される（図示なし）。固定金型２と可動金型４には、キャビティ５内に射出された樹脂の温度を結晶化温度に保持し、固定金型２、可動金型４から取り出すために冷却するための温度可変手段（図示なし）を設けることができる。温度可変手段として、固定金型２と可動金型４に加熱用のヒーターや冷却媒体を流す流路などを設けることができる。【００６４】  次に、図６に示した成形装置を用いて本発明の実施の形態２におけるポリ乳酸樹脂の成形方法について、図７，図８を参照して説明する。【００６５】  本発明の実施の形態２におけるポリ乳酸樹脂は、環境問題の観点から見れば好ましいものと思われる結晶性樹脂のひとつである植物由来樹脂である。成形体に用いるポリ乳酸樹脂には、結晶核剤、無機充填剤、難燃剤、その他に一般的に樹脂に使用される酸化防止剤、衝撃改良剤、帯電防止剤、顔料などの各種添加剤を添加してもよい。結晶核剤としては、タルク、カオリン、シリカ、窒化ホウ素などの無機化合物、ケイ酸塩鉱物からなるクレーなどの無機化鉱物、特定のアミド化合物、ソルビトール誘導体、リン酸エステル金属塩、メラミン化合物塩などを用いることができる。【００６６】  図７は、結晶核剤を含んだ塗料を塗布する状態を表した図であり、固定金型２、可動金型４の溶融した結晶性樹脂と接触する面に、結晶核剤を含んだ塗料２１をスプレーノズル２２で吹き付けて塗布する。【００６７】  この塗料２１は、少なくとも結晶核剤とバインダ樹脂と溶剤を含むものである。前述と同じく結晶核剤としては、タルク、カオリン、シリカ、窒化ホウ素などの無機化合物、ケイ酸塩鉱物からなるクレーなどの無機化鉱物、特定のアミド化合物、ソルビトール誘導体、リン酸エステル金属塩、メラミン化合物塩などを用いることができる。バインダ樹脂にも前述のポリ乳酸樹脂を用いることができる。この塗料２１は、結晶核剤にバインダ樹脂を混合し、溶剤に溶解もしくは分散して用いることができる。バインダ樹脂は、結晶核剤を固定金型２および可動金型４の各々の溶融したポリ乳酸樹脂と接触する各面に付着させる役割を果たす。スプレーノズル２２で吹き付けた結晶核剤を含んだ塗料２１の塗布厚みは、結晶核剤とバインダ樹脂と溶剤の混合割合により異なるが、例えばタルク１０ｗｔ％、ポリ乳酸樹脂１０ｗｔ％、メチルエチルケトン４５ｗｔ％、トルエン３５ｗｔ％で混合した場合に０．０１５〜１．０ｍｍが望ましい。この塗布厚みは、溶剤等の揮発成分が蒸発した状態で０．００５〜０．２ｍｍとなる。０．００５ｍｍより薄い場合は、結晶核剤が塗布できない部分が生じる。また、０．２ｍｍを超えるとそれ以上の塗膜の付着が困難となり厚みが不均一となる。【００６８】  次に固定金型２、可動金型４を加熱し、結晶化温度に保たれるように、温度可変手段により制御する。結晶化温度は、ポリ乳酸樹脂の融点以下かつガラス転移点以上の温度の間で設定することができる。ポリ乳酸樹脂では、６０℃から１６０℃の間で設定され、保持時間を短時間で行うためには、結晶化が速く進行する８０℃から１４０℃の間で設定するのが好ましい。【００６９】  次に、固定金型２、可動金型４を型閉めして、キャビティ５に溶融したポリ乳酸樹脂を射出する。ポリ乳酸樹脂では１７０〜２６０℃で溶融され、射出することができる。キャビティ５に充填された溶融したポリ乳酸樹脂は、結晶化温度まで温度が低下する。そして、所定の時間で、ポリ乳酸樹脂を結晶化温度に保持する。ポリ乳酸樹脂は固定金型２、可動金型４に塗布された塗料２１と接触することにより、表層部２３の結晶化が、中心部２４よりも速く進行する。このとき、塗料２１は成形体２０の表層部２３に取り込まれる。図８は、成形装置内における成形体２０を図示した概略図である。【００７０】  以上より、ポリ乳酸樹脂に高濃度の結晶核剤が接触することで結晶化速度が速められ、成形体を短時間で得ることができる。【００７１】  また、ポリ乳酸樹脂を結晶化温度に保持する際に、振動子１２を用いて１０ｋＨｚ〜６０ｋＨｚの振動を可動金型４に付与し、その振動が可動金型４を通してポリ乳酸樹脂に伝わることが考えられるため、多数の結晶が発生し、結晶化がより促進される。振動の付与は、少なくともポリ乳酸樹脂を結晶化温度で保持する間に行うのが好ましいが、ポリ乳酸樹脂をキャビティ５に射出する工程や、結晶化温度で保持した後の冷却工程においても振動を付与しておいても良い。可動金型４に振動を付与することにより、その振動がキャビティ５内のポリ乳酸樹脂に伝わることが考えられるため、より結晶化が促進され、結晶化速度が速められ、成形体を短時間で得ることができる。【００７２】  その後、固定金型２、可動金型４を室温付近まで冷却して成形体２０を取り出す。個のようにして取り出された成形体２０は、表層部２３の結晶化度が中心部２４の結晶化度より高くなり、強度、耐熱性を改善したポリ乳酸樹脂の成形体２０が得られる。【００７３】  図９は、本発明のポリ乳酸樹脂の成形方法により成形されたポリ乳酸樹脂の成形体２０の断面図である。成形体２０は、製品毎に種々の形状のものがあるが、主要な部分の肉厚は１〜５ｍｍの範囲にあり、図９はその一例として板状の成形体２０を示している。図９において、２３は表層部、２４は中心部である。表層部２３は、成形体２０の表面から０．３ｍｍ程度の深さであり、中心部２４は表層部２３の内側の部分である。【００７４】  表層部２３の結晶化度は中心部２４の結晶化度よりも相対的に高く、表層部２３から中心部２４へ段階的もしくは傾斜的に結晶化度が変化していてもよい。表層部２３と中心部２４の結晶化度は、それぞれのサンプルを採取し、示差熱分析計（ＤＳＣ）を用いて、サンプルを窒素雰囲気下で１０℃／分の昇温条件で２０℃から２００℃まで昇温し、昇温結晶化熱量と結晶融解熱量を測定する。結晶化度は、昇温結晶化熱量の絶対値Ａと結晶融解熱量の絶対値Ｂ、およびポリ乳酸樹脂の理論結晶融解熱量の９３．１Ｊ／ｇから、次式で算出できる。【００７５】  結晶化度（％）＝（Ｂ−Ａ）／９３．１��１００
ポリ乳酸樹脂は結晶化することにより、強度や耐熱性が向上するとともに収縮が生じる。表層部２３の結晶化度が中心部２４の結晶化度より高いことにより、表層部２３は中心部２４より収縮が大きくなり、圧縮応力が働くため、成形体２０の強度、耐熱性が向上する。表層部２３の結晶化度は１５％以上が好ましく、中心部２４の結晶化度は表層部２３よりも５％以上低いことが好ましい。【００７６】  以下、実施の形態２の好ましい実施例を説明する。【００７７】  まず、タルク１０ｗｔ％、ポリ乳酸樹脂１０ｗｔ％、メチルエチルケトン４５ｗｔ％、トルエン３５ｗｔ％を十分に混合し、固定金型２、可動金型４に塗布するための結晶核剤であるタルクを含んだ塗料を作成した。固定金型２、可動金型４のキャビティ５を構成する面に結晶核剤を含んだ塗料をスプレーノズル２２から噴霧しながら、このスプレーノズル２２を一定の速度で移動させながら、０．０５〜０．１５ｍｍの厚みになるまで塗布した。このとき、キャビティ５でない部分には、マスクとなる板を配置し、結晶核剤を含んだ塗料が付着しないようにした。固定金型２、可動金型４を１１５℃に加熱して、塗液にした結晶核剤に含まれるメチルエチルケトンとトルエンを蒸発させた。別途、塗布した塗膜の厚みを測定したところ厚みの分布は０．０１〜０．０３ｍｍとなっていた。１１５℃に温度を保持した固定金型２、可動金型４を型閉めして、ポリ乳酸樹脂に結晶核剤としてタルク２ｗｔ％を混合した樹脂を２００℃で溶融させ、キャビティ５に射出した。３０秒間１１５℃に保持した後、固定金型２、可動金型４を５０℃まで冷却し、固定金型２、可動金型４を型開きして長さ８０ｍｍ、幅１０ｍｍ、厚み４ｍｍの形状の成形品を取り出した。ここで取り出した成形品を成形品Ａと呼ぶ。【００７８】  成形品Ａは、ＡＳＴＭ（米国材料試験協会；Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）で規定される曲げ強度は９０ＭＰａであった。低荷重下（０．４５ＭＰａ）の荷重たわみ温度は６５℃であった。成形体２０の表面から０．２〜０．３ｍｍの深さの表層部での結晶化度は４３％であり、表面から１〜２ｍｍの深さの中心部は３０％であった。【００７９】  また次に、タルク１０ｗｔ％、ポリ乳酸樹脂１０ｗｔ％、メチルエチルケトン４５ｗｔ％、トルエン３５ｗｔ％を十分に混合し、固定金型２、可動金型４に塗布するための結晶核剤であるタルクを含んだ塗料を作成した。固定金型２、可動金型４のキャビティ５となる面に結晶核剤を含んだ塗料２１をスプレーノズル２２から噴霧しながら、このスプレーノズル２２を一定の速度で移動させながら、０．０５〜０．１５ｍｍの厚みになるまで塗布した。このとき、キャビティ５でない部分には、マスクとなる板を配置し、結晶核剤を含んだ塗料が付着しないようにした。固定金型２、可動金型４を１１５℃に加熱して、結晶核剤を含んだ塗料に含まれるメチルエチルケトンとトルエンを蒸発させた。別途、塗布した塗膜の厚みを測定したところ厚みの分布は０．０１〜０．０３ｍｍとなっていた。１１５℃に温度を保持した固定金型２、可動金型４を型閉めして、ポリ乳酸樹脂に結晶核剤としてタルク２ｗｔ％を混合した樹脂を２００℃で溶融させ、キャビティ５に射出した。振動子１２を用いて、３０ｋＨｚの振動を可動金型４に付与しながら３０秒間１１５℃に保持した後、固定金型２、可動金型４を５０℃まで冷却し、固定金型２、可動金型４を型開きして長さ８０ｍｍ、幅１０ｍｍ、厚み４ｍｍの形状の成形品を取り出した。ここで取り出した成形品を成形品Ｂと呼ぶ。【００８０】  成形品Ｂは、ＡＳＴＭで規定される曲げ強度は９５ＭＰａであった。高荷重下（１．８ＭＰａ）の荷重たわみ温度は７０℃であった。成形体２０の表面から０．２〜０．３ｍｍの深さの表層部での結晶化度は５１％であり、表面から１〜２ｍｍの深さの中心部は４２％であった。【００８１】  また次に、１１５℃に温度を保持した固定金型２、可動金型４を型閉めして、ポリ乳酸樹脂に結晶核剤としてタルク２ｗｔ％を混合した樹脂を２００℃で溶融させ、キャビティ５に射出した。３０秒間１１５℃に保持した後、固定金型２、可動金型４を５０℃まで冷却し、固定金型２、可動金型４を型開きして長さ８０ｍｍ、幅１０ｍｍ、厚み４ｍｍの形状の成形品を取り出した。ここで取り出した成形品を成形品Ｃと呼ぶ。【００８２】  成形品Ｃは、ＡＳＴＭで規定される曲げ強度は７５ＭＰａであった。高荷重下（１．８ＭＰａ）の荷重たわみ温度は５５℃であった。成形体２０の表面から０．２〜０．３ｍｍの深さの表層部２３での結晶化度は５％であり、表面から１〜２ｍｍの深さの中心部は５％であった。【００８３】  また次に、１１５℃に温度を保持した固定金型２、可動金型４を型閉めして、ポリ乳酸樹脂に結晶核剤としてタルク２ｗｔ％を混合した樹脂を２００℃で溶融させ、キャビティ５に射出した。６０秒間１１５℃に保持した後、固定金型２、可動金型４を５０℃まで冷却し、固定金型２、可動金型４を型開きして長さ８０ｍｍ、幅１０ｍｍ、厚み４ｍｍの形状の成形品２０を取り出した。ここで取り出した成形品を成形品Ｄと呼ぶ。【００８４】  成形品Ｄは、ＡＳＴＭで規定される曲げ強度は８０ＭＰａであった。高荷重下（１．８ＭＰａ）の荷重たわみ温度は６０℃であった。成形体２０の表面から０．２〜０．３ｍｍの深さの表層部２３での結晶化度は３０％であり、表面から１〜２ｍｍの深さの中心部２４は３０％であった。【００８５】  最後に、１１５℃に温度を保持した固定金型２、可動金型４を型閉めして、ポリ乳酸樹脂に結晶核剤としてタルク２ｗｔ％を混合した樹脂を２００℃で溶融させ、キャビティ５に射出した。振動子１２を用いて、３０ｋＨｚの振動を可動金型４に付与しながら３０秒間１１５℃に保持した後、固定金型２、可動金型４を５０℃まで冷却し、固定金型２、可動金型４を型開きして長さ８０ｍｍ、幅１０ｍｍ、厚み４ｍｍの形状の成形品２０を取り出した。ここで取り出した成形品を成形品Ｅと呼ぶ。【００８６】  成形品Ｅは、ＡＳＴＭで規定される曲げ強度は８５ＭＰａであった。高荷重下（１．８ＭＰａ）の荷重たわみ温度は６３℃であった。成形体２０の表面から０．２〜０．３ｍｍの深さの表層部２３での結晶化度は４１％であり、表面から１〜２ｍｍの深さの中心部２４は４１％であった。【００８７】  下記の表１に成形品Ａ〜Ｅの成形条件と得られた成形体２０の表層部２３および中心部２４の��晶化度を示す。【００８８】  また、成形体２０の強度、耐熱性が高い成形体であるかを判定するため、成形品Ａ〜Ｅにおいて、表層部２３と中心部２４の結晶化度が１５％以上のもの、もしくは、表層部２３の結晶化度が１５％以上、中心部２４の結晶化度が表層部２３よりも５％以上低いものを好ましい成形品として判定した。
【表１】
2008032484.tif 000003
【００８９】  この表１から、好ましい成形品を得られたのは、成形品Ａと成形品Ｂと成形品Ｄと成形品Ｅであることがわかる。しかしながら、成形品Ｄでは、保持時間が他の好ましい成形品よりも長くなるため成形品の生産性が低下してしまう。また、成形品Ａと成形品Ｂとを比較すると、出来上がった成形体２０の結晶化度が高い成形品Ｂには、その成形条件において金型に振動を付与していることが異なり、このことより、金型に振動を加えることがポリ乳酸樹脂の結晶化をより促進していることがわかる。【００９０】  以上より好ましい成形品を短時間に得る成形方法としては、成形品Ａと成形品Ｂと成形品Ｅを得る成形方法が好ましいことがわかる。【００９１】  以上より本発明を採用することによって、強度や耐熱性が高いポリ乳酸樹脂の成形体を、短時間で成形加工することが可能となった。
【産業上の利用可能性】
【００９２】  本発明は、ポリ乳酸樹脂による各種の成形体の成形を可能とすることができ、社会的問題となっている廃棄物問題、地球温暖化の解決に寄与できる。
【図１Ａ】
2008032484.tif 000004
【図１Ｂ】
2008032484.tif 000005
【図２】
2008032484.tif 000006
【図３】
2008032484.tif 000007
【図４】
2008032484.tif 000008
【図５】
2008032484.tif 000009
【図６】
2008032484.tif 000010
【図７】
2008032484.tif 000011
【図８】
2008032484.tif 000012
【図９】
2008032484.tif 000013
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
金型で形成されたキャビティ内に溶融したポリ乳酸樹脂を充填し、
前記キャビティに充填されたポリ乳酸樹脂の温度が前記ポリ乳酸樹脂のガラス転移点以上で融点以下の温度の時に、前記キャビティに充填されたポリ乳酸樹脂に振動を付加し、  振動付加の完了後に前記キャビティ内のポリ乳酸樹脂に保圧を与える
ポリ乳酸樹脂の成形方法。
【請求項２】
前記キャビティに充填されたポリ乳酸樹脂に振動を付加する時の温度が、１００℃以上であり、かつ前記ポリ乳酸樹脂の充填が完了した時点の温度以下である
請求項１記載のポリ乳酸樹脂の成形方法。
【請求項３】
付加する振動の周波数が、１０ｋＨｚ以上かつ１００ｋＨｚ以下である
請求項１または請求項２に記載のポリ乳酸樹脂の成形方法。
【請求項４】
振動を付加する位置は、キャビティに充填されたポリ乳酸樹脂の結晶化を促進させる位置である
請求項１から請求項３のいずれかに記載のポリ乳酸樹脂の成形方法。
【請求項５】
振動を付加する位置は、キャビティに充填されたポリ乳酸樹脂により成形される成形体の外周壁となる位置である
請求項４記載のポリ乳酸樹脂の成形方法。
【請求項６】
金型のキャビティを形成する面に結晶核剤を含んだ塗料が形成されている
請求項１から請求項５のいずれかに記載のポリ乳酸樹脂の成形方法。
【請求項７】
前記結晶核剤は、タルク、カオリン、シリカ、及び窒化ホウ素の何れかである請求項６記載のポリ乳酸樹脂の成形方法。
【請求項８】
成形体を成形するキャビティを形成する面に結晶核剤を含んだ塗料が形成された金型に溶融したポリ乳酸樹脂を充填する工程と、
充填された前記ポリ乳酸樹脂を前記金型により保持する工程からなる
ポリ乳酸樹脂の成形方法。
【請求項９】
充填された前記ポリ乳酸樹脂を前記金型により保持する工程は、前記金型に振動を付加しながら保持する
請求項８記載のポリ乳酸樹脂の成形方法。
【請求項１０】
前記結晶核剤は、タルク、カオリン、シリカ、及び窒化ホウ素の何れかである請求項８または請求項９に記載のポリ乳酸樹脂の成形方法。
【手続補正２】
【補正対象書類名】明細書
【補正対象項目名】全文
【補正方法】変更
【補正の内容】
【発明の詳細な説明】
【技術分野】
【０００１】
本発明は、ポリ乳酸樹脂の成形方法に関するもので、特に透明部分を有する容器やパッケージを製造するためのポリ乳酸樹脂の成形方法に関するものである。
【背景技術】
【０００２】
従来、商品の容器やパッケージの材料としては、石油を原料とするポリスチレン、ポリエチレンテレフタレート、ポリエチレン、ポリ塩化ビニルなどの樹脂が使用されている。これらの樹脂は化学的に安定であるため、自然環境下においても分解することはなく、物理的にも化学的にもその形状をほぼ保持したまま残り、廃棄物問題となっている。
【０００３】
また、石油を原料とする樹脂を焼却処分した場合、もともと地中に埋まっていた炭素を大気中に放出することになり、大気中の二酸化炭素を増加させ、地球温暖化の問題となっている。
【０００４】
近年、これらの環境問題等の観点から生分解性で植物由来の樹脂としてポリ乳酸樹脂が注目を集めている。ポリ乳酸樹脂は、自然環境下で経時的に分解し、堆肥化などによる再資源化が可能である。また、ポリ乳酸樹脂は、焼却した場合でも発生する二酸化炭素は原料となる植物が、成長する間に光合成により大気中の二酸化炭素を吸収したものであるため、理論上大気中の二酸化炭素を増加させることがなく、地球温暖化対策として有効である。
【０００５】
ポリ乳酸樹脂は、トウモロコシなどの植物原料の澱粉を分解し、グルコースにした後に発酵させて得られる乳酸を重合させて得られる。ポリ乳酸樹脂は透明性に優れており、機械特性も良好であるが、耐熱性に劣るという欠点を有している。
【０００６】
ポリ乳酸樹脂は結晶性樹脂であり、結晶化することにより耐熱性を向上させることができる。しかしながら、ポリ乳酸樹脂は結晶化速度が遅いため、通常の射出成形などによって得られる成形体は結晶化度が低くなりやすく、耐熱性を改善することができない。
【０００７】
ポリ乳酸樹脂の結晶化速度および結晶化度を高め、耐熱性を改善する方法として、結晶核剤を添加する方法が知られている。ポリ乳酸樹脂の結晶核剤としては、タルク（talc）、カオリン（Kaolin）、クレー、シリカ、窒化ホウ素などの無機化合物が開示されている（特許文献１，特許文献２を参照）。
【０００８】
また、ポリ乳酸樹脂に対して、芳香族ポリカーボネート樹脂や添加剤を配合することにより、耐熱性等の特性が改善することが開示されている（特許文献３を参照）。
また、ポリ乳酸樹脂を組成の変更や異物の添加を必要とせずに短時間で結晶化させる成形方法として、溶融したポリ乳酸樹脂を射出充填し、再結晶化温度以下まで冷却した後、再結晶化温度以上に加熱して保持し、その後冷却して成形品を取り出す成形方法が開示されている（特許文献４を参照）。
【特許文献１】特開平０８−０３４３２号公報
【特許文献２】特開２００５−２００６００公報
【特許文献３】特開２００６−１８２９９４公報
【特許文献４】特開２００５−１６９９２５公報
【発明の開示】
【発明が解決しようとする課題】
【０００９】
しかしながらポリ乳酸樹脂は耐熱性に劣るため、容器やパッケージに用いた場合、保管時や輸送時に長期間６０℃以上の高温にさらされると、熱変形を受けるといった問題点がある。
【００１０】
また、ポリ乳酸樹脂の耐熱性を改善するために、無機充填材を添加する方法では、充填材の添加により透明性が低下する問題点があり、透明性と耐熱性が必要な用途では使用することができない。
【００１１】
また、ポリ乳酸樹脂の耐熱性を改善するために、ポリカーボネート樹脂等を配合する方法では、ポリ乳酸樹脂の生分解性が低下するといった問題がある。
また、溶融したポリ乳酸樹脂を射出充填し、再結晶化温度以下まで冷却した後、再結晶化温度以上に加熱して保持し、その後に冷却して成形品を取り出す成形方法では、透明性が低下する問題がある。
【００１２】
本発明は、上記従来の問題点に鑑み、耐熱性に優れ、透明部分を有する容器やパッケージを製造することのできるポリ乳酸樹脂の成形方法を提供することを目的とする。
【課題を解決するための手段】
【００１３】
本発明の請求項１記載のポリ乳酸樹脂の成形方法は、金型で形成されたキャビティ内に溶融したポリ乳酸樹脂を充填し、前記キャビティに充填されたポリ乳酸樹脂の温度が前記ポリ乳酸樹脂のガラス転移点以上で融点以下の温度の時に、前記キャビティに充填されたポリ乳酸樹脂に振動を付加し、振動付加の完了後に前記キャビティ内のポリ乳酸樹脂に保圧を与えることを特徴とする。
【００１４】
本発明の請求項２記載のポリ乳酸樹脂の成形方法は、請求項１において、前記キャビティに充填されたポリ乳酸樹脂に振動を付加する時の温度が、１００℃以上であり、かつ前記ポリ乳酸樹脂の充填が完了した時点の温度以下であることを特徴とする。
【００１５】
本発明の請求項３記載のポリ乳酸樹脂の成形方法は、請求項１または請求項２において、付加する振動の周波数が、１０ｋＨｚ以上かつ１００ｋＨｚ以下であることを特徴とする。
【００１６】
本発明の請求項４記載のポリ乳酸樹脂の成形方法は、請求項１から請求項３のいずれかにおいて、振動を付加する位置は、キャビティに充填されたポリ乳酸樹脂の結晶化を促進させる位置であることを特徴とする。
【００１７】
本発明の請求項５記載のポリ乳酸樹脂の成形方法は、請求項４において、振動を付加する位置は、キャビティに充填されたポリ乳酸樹脂により成形される成形体の外周壁となる位置であることを特徴とする。
【００１８】
本発明の請求項６記載のポリ乳酸樹脂の成形方法は、請求項１〜請求項５の何れかにおいて、金型のキャビティを形成する面に結晶核剤を含んだ塗料が形成されていることを特徴とする。
【００１９】
本発明の請求項７記載のポリ乳酸樹脂の成形方法は、請求項６において、前記結晶核剤は、タルク、カオリン、シリカ、及び窒化ホウ素の何れかであることを特徴とする。
本発明の請求項８記載のポリ乳酸樹脂の成形方法は、成形体を成形するキャビティを形成する面に結晶核剤を含んだ塗料が形成された金型に溶融したポリ乳酸樹脂を充填する工程と、充填された前記ポリ乳酸樹脂を前記金型により保持する工程とからなることを特徴とする。
【００２０】
本発明の請求項９記載のポリ乳酸樹脂の成形方法は、請求項８において、充填された前記ポリ乳酸樹脂を前記金型により保持する工程は、前記金型に振動を付加しながら保持することを特徴とする。
【００２１】
本発明の請求項１０記載のポリ乳酸樹脂の成形方法は、請求項８または請求項９において、前記結晶核剤は、タルク、カオリン、シリカ、及び窒化ホウ素の何れかであることを特徴とする。
【発明の効果】
【００２２】
本発明のポリ乳酸樹脂の成形方法によれば、耐熱性に優れ、透明部分を有する容器やパッケージをポリ乳酸樹脂で成形できる。
また、本発明のポリ乳酸樹脂の成形方法によれば、結晶核剤をポリ乳酸樹脂に添加する場合に比べて、高濃度の結晶核剤を含んだ塗料が金型に形成されていることにより、ポリ乳酸樹脂に高濃度の結晶核剤が接触することで結晶化速度が速められ、成形体を短時間で得ることができる。また成形体の表層部の結晶化度が成形体の中心部の結晶化度より高めることができ、強度、耐熱性を改善した成形体を得られる。
【発明を実施するための最良の形態】
【００２３】
以下、本発明のポリ乳酸樹脂の成形方法を、具体的な各実施形態に基づいて説明する。
（実施の形態１）
図１は本発明の成形方法の実施に使用する金型を示し、図１Ａは型開状態、図１Ｂは型閉状態である。
【００２４】
この金型は、固定金型固定板１に取り付けた固定金型２と、可動金型固定板３に取り付けた可動金型４とからなり、固定金型２と可動金型４との型閉によりキャビティ５を形成している。固定金型２のスプル６には、キャビティ５内に成形用樹脂を射出するためのノズル７が接続される。固定金型２および可動金型４の内部には、キャビティ５の周囲に加熱冷却水通路８が形成されている。
【００２５】
キャビティ５の形状は、図５に示した成形体２０の成形に必要な形状である。具体的には、ここで成形しようとする成形体２０の形状は、平面形状が四辺形で、外周壁２０ａを有した有底形状であり、底部２０ｂは透明性が要求されている成形体である。外周壁２０ａは底部２０ｂほどの透明性が要求されていないものである。
【００２６】
この金型には、温度センサ９と振動子１２が設けられている。温度センサ９はキャビティ５の面に接して固定金型２の内部に配置されている。振動子１２は、この振動子１２に連結されたホーン１１を介してキャビティ５の四つの側面に振動を付加できるように、固定金型２に設置されている。詳しくは、成形体になったときに透明性を必要としない前記外周壁２０ａに対応して、ここではホーン１１と振動子１２が周囲の４個所に配置されている。なお、ホーン１１と振動子１２は、キャビティ５の表面に加わる成形圧力に抗して所定位置に設定するよう固定金型２に固定されている。
【００２７】
温度センサ９をここでは固定金型２に配置して、前記キャビティ５に充填されたポリ乳酸樹脂の温度を、間接的にキャビティ温度として検出したが、可動金型４に配置したり、固定金型２と可動金型４の両方に配置してポリ乳酸樹脂の温度を検出することもできる。温度センサ９が複数個ある場合には、成形条件によって特定の位置の温度センサ９の検出値、もしくは平均値を選択して前記キャビティ５に充填されたポリ乳酸樹脂の温度とする。
【００２８】
図２はこの金型を使用した成形機の制御装置を示し、温度センサ９の検出したキャビティ温度信号は成形制御装置１０へ送信される。成形制御装置１０は、加熱冷却ユニット１５を制御して、前記加熱冷却水路８に所定温度の加熱水と冷却水とを選択的に流すことによって金型の温度制御を行う。また、成形制御装置１０は、射出ユニット１６を制御して、ポリ乳酸樹脂のキャビティ５への必要量の射出ならびに保圧力の制御を行う。詳しくは、射出ユニット１６はポリ乳酸樹脂を溶融して前記ノズル７からキャビティ５内へポリ乳酸樹脂を射出するシリンダ１３と電動式のスクリュ１４を具備しており、シリンダ１３内のスクリュ１４を回転させてポリ乳酸樹脂をスクリュ１４の前部へ送り、成形制御装置１０によって決められた必要量を射出する。また、ポリ乳酸樹脂をキャビティ５に充填した後、成形制御装置１０によって決められた保圧力となるようにスクリュ１４の位置が制御される。振動子１２は振動制御装置１７を介して成形制御装置１０によって制御されている。
【００２９】
ポリ乳酸樹脂としては、ポリ（Ｌ−乳酸）、ポリ（Ｄ−乳酸）、およびこれらの混合物や共重合体を用いることができる。ポリ乳酸樹脂には、生分解性と透明性を低下させない範囲で、一般的に樹脂に使用される酸化防止剤、衝撃改良剤、帯電防止剤、顔料などの各種添加剤を添加してもよい。
【００３０】
ポリ乳酸樹脂の透明性は、非晶状態で厚さ１ｍｍにおけるヘーズが２５％以下であればよく、好ましくは２０％以下がよい。ヘーズは、ＪＩＳ  Ｋ−７１３６に準じて測定されるものであり、小さい値ほど透明性がよい。ヘーズが２５％を超えると、容器の内容物が識別できなくなり好ましくない。
【００３１】
ポリ乳酸樹脂の結晶化は、融点とガラス転移点の間の温度で進み、溶融したポリ乳酸樹脂を冷却した場合には、５５℃からポリ乳酸樹脂の融点である１６８℃で結晶化が進行する。また、１００℃〜１４０℃の間では結晶化速度が相対的に速くなる。
【００３２】
タルク等の結晶核剤を添加して結晶化速度を速めた場合においても、１００℃〜１４０℃での結晶化速度が相対的に速くなる。ポリ乳酸樹脂の結晶化は、一次結晶核が形成され、その一次結晶核が成長することによって進行する。したがって、５５℃〜１６８℃の温度でポリ乳酸樹脂の一次結晶核生成を誘起できれば、結晶化速度を速めることができると考えられ、鋭意検討の結果、ポリ乳酸樹脂に１０ｋＨｚ〜１００ｋＨｚの振動を加えることにより、結晶化速度が速くなることを見出した。
【００３３】
ポリ乳酸樹脂に１０ｋＨｚ〜１００ｋＨｚの振動を加えることにより、ポリ乳酸樹脂中にキャビテーションが発生し、このキャビテーションが圧壊する際に一次結晶核の生成が誘起され、結晶化を促進することができると考えられる。
【００３４】
しかしながら、振動を付加することによりポリ乳酸樹脂の一次結晶核の生成を誘起することができるが、その際にポリ乳酸樹脂中に発生したキャビテーションが圧壊せずに気泡として残る場合があり、成形体の外観不良となる。特に１６８℃を超える温度で振動を付加した場合に気泡の発生が顕著となる。
【００３５】
そこで、ポリ乳酸樹脂のガラス転移点５５℃以上から１６８℃（ポリ乳酸樹脂の融点）以下の温度の区間において振動を付加し、これが完了した後に保圧力を与えることにより発生した気泡を消滅させることができ、外観不良を低減できる。
【００３６】
図３は成形制御装置１０による成形工程を示している。
温度センサ９を介して検出した前記キャビティ５に充填されたポリ乳酸樹脂の温度が５５℃〜１６８℃の範囲内の所定の温度ＴＡであることをステップＳ１で検出すると、ステップＳ２では射出ユニット１６へ射出開始信号を送信してポリ乳酸樹脂を射出する。
【００３７】
ステップＳ３では、スクリュ１４を充填完了位置で停止させて充填を完了する。スクリュ１４は振動付加が完了するまで充填完了位置を維持する。
キャビティ５にポリ乳酸樹脂が充填され、キャビティ温度が一旦上昇した後に、温度センサ９を介して検出したポリ乳酸樹脂温度が５５℃〜１６８℃、かつＴＡ以上の所定の温度ＴＢ以下になったことをステップＳ４で検出すると、次いでステップＳ５において、振動制御装置１７へ振動付加開始信号を送信する。振動付加工程は、振動付加タイマーを設定してポリ乳酸樹脂に所定の時間にわたって振動を付加する。このステップＳ４とステップＳ５の振動付加の区間のポリ乳酸樹脂の温度は、ポリ乳酸樹脂の充填が完了した時点の温度以下である。
【００３８】
振動付加タイマーが設定時間に到達したことをステップＳ５で検出すると、ステップＳ６において振動制御装置１７へ振動付加完了信号を送信して、振動付加が完了する。
ステップＳ７の保圧工程では、射出ユニット１６へ保圧切換信号を送信し、保圧を開始する。また、保圧タイマーを設定して所定の時間、ポリ乳酸樹脂成形体に保圧を与える。保圧力はスクリュ１４の位置を金型側へ移動させることにより制御する。
【００３９】
保圧タイマーが設定時間に到達したことを検出すると、射出ユニット１６へ保圧完了信号を送信して、保圧工程が完了する。
ステップＳ８の冷却工程では、加熱冷却ユニット１５へ加熱冷却切換信号を送信し、金型の加熱冷却通水路へ送っていた加熱水を冷却水に置換して冷却を開始する。
【００４０】
キャビティ温度が低下し、温度センサ９によるキャビティ検出温度が、ポリ乳酸樹脂のガラス転位点以下の所定の温度ＴＣ以下になったことをステップＳ９で検出すると、ステップＳ１０において金型開閉ユニット１８へ信号を送信し、金型の型開き、成形体の取り出しを実行する。
【００４１】
成形体の取り出しが完了すると、金型の加熱冷却水路８へ送っていた冷却水をステップＳ１１において加熱水に置換して加熱を開始し、上記の各工程が繰り返される。
次に、本発明のポリ乳酸樹脂の成形方法のより具体的な実施例と、それと対比するための比較例について説明する。
【００４２】
（実施例）
図４は実施例の各工程におけるスクリュ位置、射出圧力、キャビティ温度の例を示す。
ポリ乳酸樹脂で、縦１００ｍｍ、横６０ｍｍ、深さ１０ｍｍで厚さ１ｍｍの容器を作成した。ポリ乳酸樹脂としてポリ（Ｌ−乳酸）を用い、融点は１６８℃、ガラス転移点は５５℃であった。金型の加熱冷却水路８に加熱水を供給して、キャビティ温度ＴＡを１２０℃にし、１９０℃で溶融した樹脂をキャビティ５に充填し、スクリュ１４を充填完了位置に維持した。キャビティ温度がＴＢ＝１４０℃まで下がったときに、振動の付加を開始した。キャビティ温度を１４０℃〜１２０℃に保持した状態で、振動子１２を３０ｋＨｚで振動させ、前記成形体２０となったときの外周壁２０ａに対応する位置に３分間振動を加えた。振動子１２を停止し、保圧工程に切り換えてポリ乳酸樹脂に保圧力を与え、金型の加熱冷却水路８への加熱水の供給を停止して、冷却水を供給した。キャビティ温度が４０℃になったところで、成形体２０を取り出した。
【００４３】
得られた成形体２０の耐熱性試験を行った。６５℃の恒温槽に２４時間保持した後、成形体２０の変形量を測定した。成形体２０の縦、横、深さ方向の変形量は５％未満であり、良好な耐熱性を示した。
【００４４】
また、成形体２０の透明性は、底部２０ｂのヘーズが１４％、外周壁２０ａのヘーズは３５％であり、底部２０ｂの透明性は良好であった。
前述した本発明の実施例と対比させるために行った実験結果を比較例として示す。
【００４５】
（比較例）
この比較例では、実施例と同様にポリ乳酸樹脂で、縦１００ｍｍ、横６０ｍｍ、深さ１０ｍｍで厚さ１ｍｍの容器を作成した。ポリ乳酸樹脂としてポリ（Ｌ−乳酸）を用いた。
【００４６】
金型の加熱冷却水路８に冷却水を供給して、キャビティ温度を４０℃にし、１９０℃で溶融した樹脂を、キャビティ５に充填後、保圧工程に切り換え、キャビティ温度が４０℃になったところで、成形体２０を取り出した。
【００４７】
得られた成形体２０の耐熱性試験を行った。６５℃の恒温槽に２４時間保持した後、成形体２０の変形量を測定した。成形体２０の縦、横、深さ方向の変形量は５％以上であり、耐熱性に劣っていた。また、成形体２０の透明性は、底部２０ｂのヘーズが１０％、外周壁２０ａのヘーズは１０％であり、底部２０ｂ、外周壁２０ａともに透明性は良好であった。
【００４８】
なお、振動子１２がホーン１１を介してポリ乳酸樹脂に振動を付加する位置は、外周壁２０ａであったが、成形体２０となったときに透明性を要求されていない位置であって、キャビティに充填されたポリ乳酸樹脂の結晶化を促進させる位置は外周壁２０ａには限定されない。
【００４９】
（実施の形態２）
図６は、本発明の実施の形態２におけるポリ乳酸樹脂の成形方法を実施するための成形装置の概略断面図である。
【００５０】
この成形装置は、固定金型２と、可動金型４、スプル６、キャビティ５、振動子１２を有している。振動子１２は、１０Ｈｚ〜６０ＫＨｚの振動を可動金型４に付与することができる。固定金型２のスプル６には、キャビティ５内に成形用樹脂を射出するための射出機構が接続される（図示なし）。固定金型２と可動金型４には、キャビティ５内に射出された樹脂の温度を結晶化温度に保持し、固定金型２、可動金型４から取り出すために冷却するための温度可変手段（図示なし）を設けることができる。温度可変手段として、固定金型２と可動金型４に加熱用のヒーターや冷却媒体を流す流路などを設けることができる。
【００５１】
次に、図６に示した成形装置を用いて本発明の実施の形態２におけるポリ乳酸樹脂の成形方法について、図７，図８を参照して説明する。
本発明の実施の形態２におけるポリ乳酸樹脂は、環境問題の観点から見れば好ましいものと思われる結晶性樹脂のひとつである植物由来樹脂である。成形体に用いるポリ乳酸樹脂には、結晶核剤、無機充填剤、難燃剤、その他に一般的に樹脂に使用される酸化防止剤、衝撃改良剤、帯電防止剤、顔料などの各種添加剤を添加してもよい。結晶核剤としては、タルク、カオリン、シリカ、窒化ホウ素などの無機化合物、ケイ酸塩鉱物からなるクレーなどの無機化鉱物、特定のアミド化合物、ソルビトール誘導体、リン酸エステル金属塩、メラミン化合物塩などを用いることができる。
【００５２】
図７は、結晶核剤を含んだ塗料を塗布する状態を表した図であり、固定金型２、可動金型４の溶融した結晶性樹脂と接触する面に、結晶核剤を含んだ塗料２１をスプレーノズル２２で吹き付けて塗布する。
【００５３】
この塗料２１は、少なくとも結晶核剤とバインダ樹脂と溶剤を含むものである。前述と同じく結晶核剤としては、タルク、カオリン、シリカ、窒化ホウ素などの無機化合物、ケイ酸塩鉱物からなるクレーなどの無機化鉱物、特定のアミド化合物、ソルビトール誘導体、リン酸エステル金属塩、メラミン化合物塩などを用いることができる。バインダ樹脂にも前述のポリ乳酸樹脂を用いることができる。この塗料２１は、結晶核剤にバインダ樹脂を混合し、溶剤に溶解もしくは分散して用いることができる。バインダ樹脂は、結晶核剤を固定金型２および可動金型４の各々の溶融したポリ乳酸樹脂と接触する各面に付着させる役割を果たす。スプレーノズル２２で吹き付けた結晶核剤を含んだ塗料２１の塗布厚みは、結晶核剤とバインダ樹脂と溶剤の混合割合により異なるが、例えばタルク１０ｗｔ％、ポリ乳酸樹脂１０ｗｔ％、メチルエチルケトン４５ｗｔ％、トルエン３５ｗｔ％で混合した場合に０．０１５〜１．０ｍｍが望ましい。この塗布厚みは、溶剤等の揮発成分が蒸発した状態で０．００５〜０．２ｍｍとなる。０．００５ｍｍより薄い場合は、結晶核剤が塗布できない部分が生じる。また、０．２ｍｍを超えるとそれ以上の塗膜の付着が困難となり厚みが不均一となる。
【００５４】
次に固定金型２、可動金型４を加熱し、結晶化温度に保たれるように、温度可変手段により制御する。結晶化温度は、ポリ乳酸樹脂の融点以下かつガラス転移点以上の温度の間で設定することができる。ポリ乳酸樹脂では、６０℃から１６０℃の間で設定され、保持時間を短時間で行うためには、結晶化が速く進行する８０℃から１４０℃の間で設定するのが好ましい。
【００５５】
次に、固定金型２、可動金型４を型閉めして、キャビティ５に溶融したポリ乳酸樹脂を射出する。ポリ乳酸樹脂では１７０〜２６０℃で溶融され、射出することができる。キャビティ５に充填された溶融したポリ乳酸樹脂は、結晶化温度まで温度が低下する。そして、所定の時間で、ポリ乳酸樹脂を結晶化温度に保持する。ポリ乳酸樹脂は固定金型２、可動金型４に塗布された塗料２１と接触することにより、表層部２３の結晶化が、中心部２４よりも速く進行する。このとき、塗料２１は成形体２０の表層部２３に取り込まれる。図８は、成形装置内における成形体２０を図示した概略図である。
【００５６】
以上より、ポリ乳酸樹脂に高濃度の結晶核剤が接触することで結晶化速度が速められ、成形体を短時間で得ることができる。
また、ポリ乳酸樹脂を結晶化温度に保持する際に、振動子１２を用いて１０ｋＨｚ〜６０ｋＨｚの振動を可動金型４に付与し、その振動が可動金型４を通してポリ乳酸樹脂に伝わることが考えられるため、多数の結晶が発生し、結晶化がより促進される。振動の付与は、少なくともポリ乳酸樹脂を結晶化温度で保持する間に行うのが好ましいが、ポリ乳酸樹脂をキャビティ５に射出する工程や、結晶化温度で保持した後の冷却工程においても振動を付与しておいても良い。可動金型４に振動を付与することにより、その振動がキャビティ５内のポリ乳酸樹脂に伝わることが考えられるため、より結晶化が促進され、結晶化速度が速められ、成形体を短時間で得ることができる。
【００５７】
その後、固定金型２、可動金型４を室温付近まで冷却して成形体２０を取り出す。このようにして取り出された成形体２０は、表層部２３の結晶化度が中心部２４の結晶化度より高くなり、強度、耐熱性を改善したポリ乳酸樹脂の成形体２０が得られる。
【００５８】
図９は、本発明のポリ乳酸樹脂の成形方法により成形されたポリ乳酸樹脂の成形体２０の断面図である。成形体２０は、製品毎に種々の形状のものがあるが、主要な部分の肉厚は１〜５ｍｍの範囲にあり、図９はその一例として板状の成形体２０を示している。図９において、２３は表層部、２４は中心部である。表層部２３は、成形体２０の表面から０．３ｍｍ程度の深さであり、中心部２４は表層部２３の内側の部分である。
【００５９】
表層部２３の結晶化度は中心部２４の結晶化度よりも相対的に高く、表層部２３から中心部２４へ段階的もしくは傾斜的に結晶化度が変化していてもよい。表層部２３と中心部２４の結晶化度は、それぞれのサンプルを採取し、示差熱分析計（ＤＳＣ）を用いて、サンプルを窒素雰囲気下で１０℃／分の昇温条件で２０℃から２００℃まで昇温し、昇温結晶化熱量と結晶融解熱量を測定する。結晶化度は、昇温結晶化熱量の絶対値Ａと結晶融解熱量の絶対値Ｂ、およびポリ乳酸樹脂の理論結晶融解熱量の９３．１Ｊ／ｇから、次式で算出できる。
【００６０】
結晶化度（％）＝（Ｂ−Ａ）／９３．１×１００
ポリ乳酸樹脂は結晶化することにより、強度や耐熱性が向上するとともに収縮が生じる。表層部２３の結晶化度が中心部２４の結晶化度より高いことにより、表層部２３は中心部２４より収縮が大きくなり、圧縮応力が働くため、成形体２０の強度、耐熱性が向上する。表層部２３の結晶化度は１５％以上が好ましく、中心部２４の結晶化度は表層部２３よりも５％以上低いことが好ましい。
【００６１】
以下、実施の形態２の好ましい実施例を説明する。
まず、タルク１０ｗｔ％、ポリ乳酸樹脂１０ｗｔ％、メチルエチルケトン４５ｗｔ％、トルエン３５ｗｔ％を十分に混合し、固定金型２、可動金型４に塗布するための結晶核剤であるタルクを含んだ塗料を作成した。固定金型２、可動金型４のキャビティ５を構成する面に結晶核剤を含んだ塗料をスプレーノズル２２から噴霧しながら、このスプレーノズル２２を一定の速度で移動させながら、０．０５〜０．１５ｍｍの厚みになるまで塗布した。このとき、キャビティ５でない部分には、マスクとなる板を配置し、結晶核剤を含んだ塗料が付着しないようにした。固定金型２、可動金型４を１１５℃に加熱して、塗液にした結晶核剤に含まれるメチルエチルケトンとトルエンを蒸発させた。別途、塗布した塗膜の厚みを測定したところ厚みの分布は０．０１〜０．０３ｍｍとなっていた。１１５℃に温度を保持した固定金型２、可動金型４を型閉めして、ポリ乳酸樹脂に結晶核剤としてタルク２ｗｔ％を混合した樹脂を２００℃で溶融させ、キャビティ５に射出した。３０秒間１１５℃に保持した後、固定金型２、可動金型４を５０℃まで冷却し、固定金型２、可動金型４を型開きして長さ８０ｍｍ、幅１０ｍｍ、厚み４ｍｍの形状の成形品を取り出した。ここで取り出した成形品を成形品Ａと呼ぶ。
【００６２】
成形品Ａは、ＡＳＴＭ（米国材料試験協会；American Society for Testing and Materials）で規定される曲げ強度は９０ＭＰａであった。低荷重下（０．４５ＭＰａ）の荷重たわみ温度は６５℃であった。成形体２０の表面から０．２〜０．３ｍｍの深さの表層部での結晶化度は４３％であり、表面から１〜２ｍｍの深さの中心部は３０％であった。
【００６３】
また次に、タルク１０ｗｔ％、ポリ乳酸樹脂１０ｗｔ％、メチルエチルケトン４５ｗｔ％、トルエン３５ｗｔ％を十分に混合し、固定金型２、可動金型４に塗布するための結晶核剤であるタルクを含んだ塗料を作成した。固定金型２、可動金型４のキャビティ５となる面に結晶核剤を含んだ塗料２１をスプレーノズル２２から噴霧しながら、このスプレーノズル２２を一定の速度で移動させながら、０．０５〜０．１５ｍｍの厚みになるまで塗布した。このとき、キャビティ５でない部分には、マスクとなる板を配置し、結晶核剤を含んだ塗料が付着しないようにした。固定金型２、可動金型４を１１５℃に加熱して、結晶核剤を含んだ塗料に含まれるメチルエチルケトンとトルエンを蒸発させた。別途、塗布した塗膜の厚みを測定したところ厚みの分布は０．０１〜０．０３ｍｍとなっていた。１１５℃に温度を保持した固定金型２、可動金型４を型閉めして、ポリ乳酸樹脂に結晶核剤としてタルク２ｗｔ％を混合した樹脂を２００℃で溶融させ、キャビティ５に射出した。振動子１２を用いて、３０ｋＨｚの振動を可動金型４に付与しながら３０秒間１１５℃に保持した後、固定金型２、可動金型４を５０℃まで冷却し、固定金型２、可動金型４を型開きして長さ８０ｍｍ、幅１０ｍｍ、厚み４ｍｍの形状の成形品を取り出した。ここで取り出した成形品を成形品Ｂと呼ぶ。
【００６４】
成形品Ｂは、ＡＳＴＭで規定される曲げ強度は９５ＭＰａであった。高荷重下（１．８ＭＰａ）の荷重たわみ温度は７０℃であった。成形体２０の表面から０．２〜０．３ｍｍの深さの表層部での結晶化度は５１％であり、表面から１〜２ｍｍの深さの中心部は４２％であった。
【００６５】
また次に、１１５℃に温度を保持した固定金型２、可動金型４を型閉めして、ポリ乳酸樹脂に結晶核剤としてタルク２ｗｔ％を混合した樹脂を２００℃で溶融させ、キャビティ５に射出した。３０秒間１１５℃に保持した後、固定金型２、可動金型４を５０℃まで冷却し、固定金型２、可動金型４を型開きして長さ８０ｍｍ、幅１０ｍｍ、厚み４ｍｍの形状の成形品を取り出した。ここで取り出した成形品を成形品Ｃと呼ぶ。
【００６６】
成形品Ｃは、ＡＳＴＭで規定される曲げ強度は７５ＭＰａであった。高荷重下（１．８ＭＰａ）の荷重たわみ温度は５５℃であった。成形体２０の表面から０．２〜０．３ｍｍの深さの表層部２３での結晶化度は５％であり、表面から１〜２ｍｍの深さの中心部は５％であった。
【００６７】
また次に、１１５℃に温度を保持した固定金型２、可動金型４を型閉めして、ポリ乳酸樹脂に結晶核剤としてタルク２ｗｔ％を混合した樹脂を２００℃で溶融させ、キャビティ５に射出した。６０秒間１１５℃に保持した後、固定金型２、可動金型４を５０℃まで冷却し、固定金型２、可動金型４を型開きして長さ８０ｍｍ、幅１０ｍｍ、厚み４ｍｍの形状の成形品２０を取り出した。ここで取り出した成形品を成形品Ｄと呼ぶ。
【００６８】
成形品Ｄは、ＡＳＴＭで規定される曲げ強度は８０ＭＰａであった。高荷重下（１．８ＭＰａ）の荷重たわみ温度は６０℃であった。成形体２０の表面から０．２〜０．３ｍｍの深さの表層部２３での結晶化度は３０％であり、表面から１〜２ｍｍの深さの中心部２４は３０％であった。
【００６９】
最後に、１１５℃に温度を保持した固定金型２、可動金型４を型閉めして、ポリ乳酸樹脂に結晶核剤としてタルク２ｗｔ％を混合した樹脂を２００℃で溶融させ、キャビティ５に射出した。振動子１２を用いて、３０ｋＨｚの振動を可動金型４に付与しながら３０秒間１１５℃に保持した後、固定金型２、可動金型４を５０℃まで冷却し、固定金型２、可動金型４を型開きして長さ８０ｍｍ、幅１０ｍｍ、厚み４ｍｍの形状の成形品２０を取り出した。ここで取り出した成形品を成形品Ｅと呼ぶ。
【００７０】
成形品Ｅは、ＡＳＴＭで規定される曲げ強度は８５ＭＰａであった。高荷重下（１．８ＭＰａ）の荷重たわみ温度は６３℃であった。成形体２０の表面から０．２〜０．３ｍｍの深さの表層部２３での結晶化度は４１％であり、表面から１〜２ｍｍの深さの中心部２４は４１％であった。
【００７１】
下記の表１に成形品Ａ〜Ｅの成形条件と得られた成形体２０の表層部２３および中心部２４の結晶化度を示す。
また、成形体２０の強度、耐熱性が高い成形体であるかを判定するため、成形品Ａ〜Ｅにおいて、表層部２３と中心部２４の結晶化度が１５％以上のもの、もしくは、表層部２３の結晶化度が１５％以上、中心部２４の結晶化度が表層部２３よりも５％以上低いものを好ましい成形品として判定した。
【００７２】
【表１】
2008032484.tif 000014
この表１から、好ましい成形品を得られたのは、成形品Ａと成形品Ｂと成形品Ｄと成形品Ｅであることがわかる。しかしながら、成形品Ｄでは、保持時間が他の好ましい成形品よりも長くなるため成形品の生産性が低下してしまう。また、成形品Ａと成形品Ｂとを比較すると、出来上がった成形体２０の結晶化度が高い成形品Ｂには、その成形条件において金型に振動を付与していることが異なり、このことより、金型に振動を加えることがポリ乳酸樹脂の結晶化をより促進していることがわかる。
【００７３】
以上より好ましい成形品を短時間に得る成形方法としては、成形品Ａと成形品Ｂと成形品Ｅを得る成形方法が好ましいことがわかる。
以上より本発明を採用することによって、強度や耐熱性が高いポリ乳酸樹脂の成形体を、短時間で成形加工することが可能となった。
【産業上の利用可能性】
【００７４】
本発明は、ポリ乳酸樹脂による各種の成形体の成形を可能とすることができ、社会的問題となっている廃棄物問題、地球温暖化の解決に寄与できる。
【図面の簡単な説明】
【００７５】
【図１Ａ】本発明の実施の形態１のポリ乳酸樹脂の成形方法の実施に使用する金型の型開状態の断面図
【図１Ｂ】本発明の実施の形態１のポリ乳酸樹脂の成形方法の実施に使用する金型の型閉状態の断面図
【図２】実施の形態１の成形機のブロック図
【図３】実施の形態１の成形機のフローチャート
【図４】実施の形態１の各工程におけるスクリュ位置、射出圧力、キャビティ温度の具体例を示す説明図
【図５】実施の形態１の成形体と振動子による加振位置を示す斜視図
【図６】本発明の実施の形態２におけるポリ乳酸樹脂の成形方法を実施するための成形装置の概略断面図
【図７】結晶核剤を含んだ塗料を塗布する状態を表した図
【図８】成形装置内における成形体を図示した概略図
【図９】実施の形態２のポリ乳酸樹脂の成形体の断面図
【符号の説明】
【００７６】
１    固定金型固定板
２    固定金型
３    可動金型固定板
４    可動金型
５    キャビティ
６    スプル
７    ノズル
８    加熱冷却水通路
９    温度センサ
１０  成形制御装置
１１  ホーン
１２  振動子
１３  シリンダ
１４  スクリュ
１５  加熱冷却ユニット
１６  射出ユニット
１７  振動制御装置
１８  金型開閉ユニット
２０  成形体
２０ａ  外周壁
２０ｂ  底部
２１  塗料
２２  スプレーノズル
２３  表層部
２４  中心部
【手続補正３】
【補正対象書類名】図面
【補正対象項目名】全図
【補正方法】変更
【補正の内容】
【図１Ａ】
2008032484.tif 000015
【図１Ｂ】
2008032484.tif 000016
【図２】
2008032484.tif 000017
【図３】
2008032484.tif 000018
【図４】
2008032484.tif 000019
【図５】
2008032484.tif 000020
【図６】
2008032484.tif 000021
【図７】
2008032484.tif 000022
【図８】
2008032484.tif 000023
【図９】
2008032484.tif 000024
【国際調査報告】
2008032484.tif 000025
2008032484.tif 000026
2008032484.tif 000027
2008032484.tif 000028
2008032484.tif 000029
2008032484.tif 000030
2008032484.tif 000031